(57)【要約】【課題】銅箔の表面防錆効果を維持することができると共に高融点半田との半田濡れ性はもとより低融点半田（錫−ビスマス半田）との半田濡れ性にも優れる表面処理銅箔を提供することを目的とする。【解決手段】銅箔表面に付着量が０．０１３〜０．２５ｍｇ／ｄｍ２のＺｎ層を形成してなる表面処理銅箔である。  また、前記Ｚｎ層と銅箔表面とで真鍮化処理し、銅箔表面に真鍮層が設けられた表面処理銅箔である。  また、銅箔表面にＺｎ層が設けられ、その上に０．０１０〜０．０３０ｍｇ／ｄｍ２の付着量のＩｎ層が設けられている表面処理銅箔である。【選択図】なし【特許請求の範囲】
【請求項１】
銅箔表面に付着量が０．０１３〜０．２５ｍｇ／ｄｍ２のＺｎ層を形成してなる表面処理銅箔。
【請求項２】
銅箔表面に真鍮層を形成してなる表面処理銅箔であって、前記真鍮層は銅箔表面に設けた０．０１３〜０．２５ｍｇ／ｄｍ２の付着量のＺｎ層と銅箔表面とで真鍮化処理がなされた真鍮層である表面処理銅箔。
【請求項３】
銅箔表面にＺｎ層が設けられ、その上に０．０１０〜０．０３０ｍｇ／ｄｍ２の付着量のＩｎ層が設けられている表面処理銅箔。
【請求項４】
銅箔表面に真鍮層、該真鍮層表面にＩｎ層が形成されている表面処理銅箔であって、前記真鍮層は銅箔表面に設けた０．０１０〜０．２５ｍｇ／ｄｍ２の付着量のＺｎ層と銅箔表面とで真鍮化処理がなされた真鍮層であり、前記Ｉｎ層は付着量が０．０１０〜０．０３０ｍｇ／ｄｍ２である表面処理銅箔。
【請求項５】
銅箔表面に０．０１３〜０．２５ｍｇ／ｄｍ２のＺｎを付着してＺｎ層を形成する表面処理銅箔の製造方法。
【請求項６】
銅箔表面に真鍮層が形成されている表面処理銅箔の製造方法であって、前記真鍮層は銅箔表面に０．０１３〜０．２５ｍｇ／ｄｍ２のＺｎを付着してＺｎ層とし、該Ｚｎ層と前記銅箔表面とを真鍮化処理して形成する表面処理銅箔の製造方法。
【請求項７】
銅箔表面にＺｎを付着してＺｎ層とし、該Ｚｎ層上に０．０１０〜０．０３０ｍｇ／ｄｍ２のＩｎを付着してＩｎ層とする表面処理銅箔の製造方法。
【請求項８】
銅箔表面に真鍮層、該真鍮層表面にＩｎ層が形成されている表面処理銅箔の製造方法であって、前記真鍮層は銅箔表面に０．０１０〜０．２５ｍｇ／ｄｍ２のＺｎを付着してＺｎ層とし、該Ｚｎ層と銅箔表面とで真鍮化処理して真鍮層とし、前記Ｉｎ層は０．０１０〜０．０３０ｍｇ／ｄｍ２のＩｎを付着してＩｎ層とする表面処理銅箔の製造方法。
【請求項９】
銅箔表面に０．０１３〜０．２５ｍｇ／ｄｍ２の付着量のＺｎ層が形成され、該Ｚｎ層の上に半田層が設けられている表面処理銅箔。
【請求項１０】
銅箔表面に設けた０．０１３〜０．２５ｍｇ／ｄｍ２の付着量のＺｎ層と前記銅箔とで真鍮層が形成され、該真鍮層の上に半田層が設けられている表面処理銅箔。
【請求項１１】
銅箔表面にＺｎ層が設けられ、該Ｚｎ層上に０．０１０〜０．０３０ｍｇ／ｄｍ２の付着量のＩｎ層が設けられ、該Ｉｎ層上に半田層が設けられている表面処理銅箔。
【請求項１２】
銅箔表面に設けた０．０１０〜０．２５ｍｇ／ｄｍ２の付着量のＺｎ層と前記銅箔とで真鍮層が形成され、該真鍮層の上に０．０１０〜０．０３０ｍｇ／ｄｍ２の付着量のＩｎ層が設けられ、該ＩＮ層上に半田層が設けられている表面処理銅箔。
【発明の詳細な説明】
【技術分野】
【０００１】
本発明は表面処理銅箔及びその製造方法に関するものであり、特に太陽電池セル相互を接続するのに適した表面処理銅箔に関するものである。
本発明の表面処理銅箔は防錆力に優れ、かつ半田濡れ性に優れた特性を有するものである。
また本発明は、表面に半田層を設けた表面処理銅箔に関するものである。
【背景技術】
【０００２】
太陽電池セル相互を接続する方法としてインターコネクタ方式とバックコンタクト方式が推奨されている。いずれの方式においても接続には銅箔が優先的に使用されている。
近時、太陽電池は出力向上を図るために電池のメイン電極、サブ電極共に細線化が進み、銅箔もファインパターンが形成できるものが要望されている。
また、太陽電池モジュールを構成する緩衝材等には折り曲げが可能で、耐久性のあるフィルムが採用されているが、このフィルムは融点が低い。そのため銅箔と太陽電池セルを接続する温度はフィルムの融点に対応させるため、銅箔と太陽電池セルの接続には低融点半田が使われる。
【０００３】
太陽電池セル相互を接続する半田として、錫−ビスマス−銀、錫−銀−銅半田が特許文献１に開示されている。また、低融点半田として熱硬化型導電性ポリマーが特許文献２に開示されている。
【０００４】
しかし、上記提案の半田はいずれも融点が高く、あるいは耐候性が悪く、太陽電池モジュールを構成する緩衝材等に融点が低いフィルムが採用されていると、これらの半田は使用できない結果となる。
そのため、太陽電池セル相互を接続する低融点半田としては錫−ビスマス半田が推奨されている。しかしながら錫−ビスマス半田は亜鉛（以下Ｚｎと称することがある）、クロム（以下Ｃｒと称することもある）層等で防錆処理された銅箔との濡れ性は良好ではない。
そのため、錫−ビスマス半田と銅箔との濡れ性改善のために半田付けの際にフラックスを使用する場合が多い。しかし、フラックスの使用は作業効率が悪く、フラックスが接続界面に残ることによって接続箇所が時間とともに腐食する危険性があり、品質上の問題が発生する懸念がある。
【０００５】
従って、低融点半田である錫−ビスマス半田により太陽電池セルと銅箔とを半田付けによる接続において、フラックスを必要としない工法の開発が望まれ、特に銅箔表面が酸化変色せず、錫−ビスマス半田との半田濡れ性が改善された表面処理層を有する銅箔の開発が望まれている。
【先行技術文献】
【特許文献】
【０００６】
【特許文献１】特開２００５−２１６９６３号公報
【特許文献２】特開平１−２１２４８９号公報
【発明の概要】
【発明が解決しようとする課題】
【０００７】
本発明は、低融点半田である錫−ビスマス半田との半田濡れ性が改善された表面処理銅箔を開発し、錫−ビスマス半田により太陽電池セルと銅箔とをフラックスを使用せずに半田付けでき、銅箔表面が酸化変色しない表面処理銅箔を提供することを目的とする。
【０００８】
また本発明は、銅箔に施されたＺｎ、Ｃｒ等からなる防錆層を有する従来の表面処理銅箔は錫−ビスマス半田との半田濡れ性が良好でないこと、また半田付け処理によって防錆機能が低下すること、という２つの課題を解決し、銅箔表面の酸化変色を防止しつつ、表面処理層と半田、特に低融点半田との濡れ性が良好な表面処理銅箔の製造方法を提供することを目的とする。
【０００９】
上記の目的を達成するために、本発明者等は表面処理を施した銅箔表面と錫−ビスマス半田との半田濡れ性について鋭意研究した結果、銅箔表面に形成させたＺｎ層を加熱処理することでＺｎ層全体を真鍮化させることが可能であり（以下、真鍮層という）、また、真鍮層と錫−ビスマス半田との半田濡れ性が非常に良好であることを見出した。
さらに、その他の表面処理層として真鍮層表面にＩｎ層を形成することで錫−ビスマス半田との半田濡れ性が良好となることを突き止め、Ｉｎで表面処理することで、防錆効果を維持しつつ錫−ビスマス半田との良好な半田濡れ性を維持できる表面処理銅箔を開発することに成功し、本発明に至った。
なお、本発明の表面処理銅箔は錫−ビスマス半田を対象として開発したが、高融点半田との濡れ性にも優れる効果を有する。従って、本明細書では低融点半田と高融点半田とを区別して表現する必要がないときは単に「半田」と表現する。
【課題を解決するための手段】
【００１０】
本発明の表面処理銅箔は、銅箔表面に付着量が０．０１３〜０．２５ｍｇ／ｄｍ２のＺｎ層を形成してなる。なお、銅箔表面に付着するＺｎ量は好ましくは０．１３〜０．２５ｍｇ／ｄｍ２であることが好ましい。
【００１１】
本発明の表面処理銅箔は、銅箔表面に真鍮層を形成してなる表面処理銅箔であって、前記真鍮層は銅箔表面に設けた０．０１３〜０．２５ｍｇ／ｄｍ２の付着量、好ましくは０．１３〜０．２５ｍｇ／ｄｍ２の付着量のＺｎ層と銅箔表面とで真鍮化処理がなされた真鍮層である。
【００１２】
本発明の表面処理銅箔は、銅箔表面にＺｎ層が設けられ、その上にＩｎ層が設けられている。
【００１３】
本発明の表面処理銅箔は、銅箔表面に真鍮層、該真鍮層表面にＩｎ層が形成されている表面処理銅箔であって、前記真鍮層は銅箔表面に設けた０．０１０〜０．２５ｍｇ／ｄｍ２の付着量のＺｎ層を銅箔表面とで真鍮化処理がなされた真鍮層であり、前記Ｉｎ層は付着量が０．０１０〜０．０３０ｍｇ／ｄｍ２のＩｎで形成されている。
【００１４】
本発明の表面処理銅箔の製造方法は、銅箔表面に０．０１３〜０．２５ｍｇ／ｄｍ２のＺｎを付着してＺｎ層を形成することを特徴とする。
【００１５】
本発明の表面処理銅箔の製造方法は、銅箔表面に真鍮層が形成されている表面処理銅箔の製造方法であって、前記真鍮層は銅箔表面に０．０１３〜０．２５ｍｇ／ｄｍ２のＺｎを付着してＺｎ層とし、該Ｚｎ層と前記銅箔表面とを真鍮化処理して形成することを特徴とする。
【００１６】
本発明の表面処理銅箔の製造方法は、銅箔表面に０．０１０〜０．２５ｍｇ／ｄｍ２のＺｎを付着してＺｎ層とし、該Ｚｎ層上に０．０１０〜０．０３０ｍｇ／ｄｍ２のＩｎを付着してＩｎ層とすることを特徴とする。
【００１７】
本発明の表面処理銅箔の製造方法は、銅箔表面に真鍮層、該真鍮層表面にＩｎ層が形成されている表面処理銅箔の製造方法であって、前記真鍮層は銅箔表面に０．０１０〜０．２５ｍｇ／ｄｍ２のＺｎを付着してＺｎ層とし、該Ｚｎ層と銅箔表面とで真鍮化処理して真鍮層とし、前記Ｉｎ層は０．０１０〜０．０３０ｍｇ／ｄｍ２のＩｎを付着してＩｎ層とすることを特徴とする。
【００１８】
本発明の表面処理銅箔は、銅箔表面に０．０１３〜０．２５ｍｇ／ｄｍ２の付着量のＺｎ層が形成され、該Ｚｎ層の上に半田層が設けられている。
【００１９】
本発明の表面処理銅箔は、銅箔表面に設けた０．０１３〜０．２５ｍｇ／ｄｍ２の付着量のＺｎ層と前記銅箔とで真鍮層が形成され、該真鍮層の上に半田層が設けられている。
【００２０】
本発明の表面処理銅箔は、銅箔表面に設けた０．０１０〜０．２５ｍｇ／ｄｍ２の付着量のＺｎ層が設けられ、該Ｚｎ層上に０．０１０〜０．０３０ｍｇ／ｄｍ２のＩｎの付着量のＩｎ層が設けられ、該Ｉｎ層上に半田層が設けられている。
【００２１】
本発明の表面処理銅箔は、銅箔表面に設けた０．０１０〜０．２５ｍｇ／ｄｍ２の付着量のＺｎ層と前記銅箔とで真鍮層が形成され、該真鍮層の上に０．０１０〜０．０３０ｍｇ／ｄｍ２の付着量のＩｎ層が設けられ、該ＩＮ層上に半田層が設けられている。
【発明の効果】
【００２２】
本発明において銅箔上に形成されるＺｎ（真鍮）又はＩｎの表面処理層の付着量を制御することにより、表面処理層は防錆効果を維持することができ、銅箔表面の酸化変色が防止されると共に高融点半田との半田濡れ性はもとより低融点半田（錫−ビスマス半田）との半田濡れ性にも優れる表面処理銅箔を提供することができる。
【００２３】
本発明は、銅箔表面に設けるＺｎ層による防錆効果に加え、真鍮層とすることでさらなる防錆効果と酸化耐熱性が発揮される。また真鍮層やＩｎ層によって従来の高融点半田だけでなく、低融点半田との間でも優れた半田濡れ性が得られる。
【発明を実施するための形態】
【００２４】
本発明において対象とする銅箔は電解銅箔および圧延銅箔である。電解銅箔は銅を含む電解液中に浸漬させた回転ドラム状のカソード上に銅を電解析出させて得られた銅箔である。また、圧延銅箔は無酸素銅に各種の微量元素を添加したインゴットを圧延機で繰り返し圧延することで得られた銅箔である。
なお、本発明において銅箔とは銅合金箔を含むものである。
【００２５】
本発明は、上記銅箔表面に０．０１３〜０.２５ｍｇ／ｄｍ２の付着量、好ましくは０．１３〜０.２５ｍｇ／ｄｍ２の付着量のＺｎ層が形成されている表面処理銅箔である。
【００２６】
本発明における表面処理層におけるＺｎの付着量を０．０１３〜０.２５ｍｇ／ｄｍ２に限定する理由は、以下の通りである。
Ｚｎ層の付着量が０．０１３ｍｇ／ｄｍ２未満では短時間で銅箔表面が直ちに酸化変色してしまい、防錆機能に問題が生じるためである。しかし、Ｚｎ層を設け銅箔表面の酸化が生ずる前にＩｎ層を形成することで、Ｉｎ層の防錆機能がプラスされるためにＺｎの付着量を０．０１０ｍｇ／ｄｍ２まで減少させることができる。
【００２７】
また、０.２５ｍｇ／ｄｍ２を超えるＺｎ付着量では銅箔表面とＺｎ層とを反応させて真鍮とするにはＺｎ量が多く、Ｚｎ層の露出表面まで真鍮化するのが困難となるためである。真鍮化が不足すると銅箔表面にＺｎ層が残り、特に低融点半田との半田濡れ性が低下するためである。
【００２８】
なお、太陽電池相互を接続する銅箔はファインピッチの回路基板とされる場合がある。回路基板の作成時に銅箔はアルカリ処理され、このアルカリ処理においてＺｎ層がエッチング除去されることがある。このような場合には回路基板を作成する銅箔表面に形成するＺｎ層の付着量は、このアルカリエッチングでの除去量を勘案し、真鍮化される厚さをも考慮した厚さに設定する必要がある。上記下限値はアルカリエッチングされることを考慮していない数値であり、アルカリエッチングが施される可能性のある表面処理銅箔ではＺｎ付着量は０．１３ｍｇ／ｄｍ２以上とすることが好ましい。
前記Ｚｎ付着量の上限は真鍮化できる上限であり、アルカリエッチングで除去されるＺｎ量は含まない。従って回路基板用表面処理銅箔としてはアルカリエッチングで除去が見込まれるＺｎ量をプラスして表面処理することが好ましい。
【００２９】
本発明は、前記真鍮層上にＩｎ層を設けることで特に低融点半田の濡れ性をより向上させている。Ｉｎの付着量は０．０１０〜０．０３０ｍｇ／ｄｍ２の範囲が好ましい。また、Ｉｎ層を設けることでＺｎ層（真鍮層）の厚さを薄くすることも可能である。Ｉｎ層の付着量が０．０１０ｍｇ／ｄｍ２未満では低融点半田、特に錫−ビスマス半田との半田濡れ性に向上が見られず、また０．０３０ｍｇ／ｄｍ２を超えて付着しても、ほとんど半田濡れ性の向上に差が生じないためである。
また、Ｉｎ層とＺｎ層との相乗効果を考慮し、Ｚｎ層の付着量の最小限を０．０１０ｍｇ／ｄｍ２とし、その上にＩｎ層を形成するようにしてもよい。なお、Ｉｎは高価なため付着量は必要最小限に止めることが好ましい。
【００３０】
銅箔（未処理銅箔）表面にＺｎ層を設け、真鍮化する実施形態を示す。
本発明は、銅箔表面と該銅箔表面に０．０１３〜０.２５ｍｇ／ｄｍ２の付着量のＺｎ層を設けた表面処理銅箔である。銅箔表面にＺｎ層を設ける条件は次の通りである。
[Ｚｎめっき処理]
[Ｚｎめっき]
酸化亜鉛                ２〜４０ｇ／ｄｍ３ 
水酸化ナトリウム        １０〜３００ｇ／ｄｍ３
ｐＨ                    １１．０〜１４．０
温度                    ５〜６０℃
電流密度                ０．１〜１０Ａ／ｄｍ２
処理時間                １秒〜２分
【００３１】
[Ｚｎめっき層と銅箔表面との真鍮化]
上記のＺｎめっきを施した銅箔を一例として３０℃で恒温とした加温庫に２〜６時間静置することで、銅箔表面に形成されたＺｎ層の全面は真鍮化する。
また、真鍮化処理はこの他にＺｎ処理した銅箔に半田を乗せる際の熱で真鍮化することも可能である。
【００３２】
[Ｉｎめっき処理]
本発明は、銅箔表面に０．０１０〜０.２５ｍｇ／ｄｍ２の付着量のＺｎ層または真鍮層が形成され、その上に０．０１０〜０．０３０ｍｇ／ｄｍ２の付着量のＩｎ層が形成されている表面処理銅箔である。
Ｉｎ層を形成させるのは低融点半田（例えば錫−ビスマス半田）との半田濡れ性をさらに向上させるためであるが、このＩｎ層は防錆機能にも寄与する。Ｉｎの付着量は防錆力の面においても０．０３０ｍｇ／ｄｍ２で必要十分であり、これ以上厚くすると不経済となる。一方、付着量が０．０１０ｍｇ／ｄｍ２以下では、Ｚｎ層に拡散されてしまう場合がありＺｎ層だけの防錆効果と大差がなくなる。
【００３３】
Ｚｎ層を設け又は真鍮層を設けた表面処理銅箔の表面に０．０１０〜０．０３０ｍｇ／ｄｍ２の付着量のＩｎ層被膜を形成するためのめっき液およびめっき条件の一例を以下に示す。
[Ｉｎめっき]
Ｉｎ濃度                １０〜５０ｇ／ｄｍ３ 
硫酸                    １０〜５０ｇ／ｄｍ３
ｐＨ                    １．０〜４．０
温度                    ２０〜４０℃
電流密度                ０．１〜１０Ａ／ｄｍ２
処理時間                ３０秒〜２分
【００３４】
[半田層の形成]
本発明は、銅箔表面に０．０１３〜０．０２５ｍｇ／ｄｍ２の付着量のＺｎ層が形成され、該Ｚｎ層の上に低融点半田層が設けられている表面処理銅箔である。
太陽電池モジュールで耐折曲げ性に優れる緩衝材として一般に用いられるＥＶＡ（エチレンビニルアセテート）は融点が７４〜１０５℃であるため、太陽電池セルには低融点半田として錫−ビスマス半田がより好ましく使用される。
太陽電池セル相互を接続するために銅箔表面に低融点半田層を設ける。低融点半田を銅箔表面に設ける方法として、銅箔表面にＺｎ層を設けた表面処理銅箔上に低融点半田を乗せ、リフロー炉で半田が溶融する温度にまで加熱する。この加熱時に銅箔とＺｎ層の界面は真鍮化反応が開始され、時間とともにＺｎ層表面まで真鍮化され、真鍮化された表面に半田層が形成される。
【００３５】
或いは、銅箔表面にＺｎ層を設けた表面処理銅箔を所定の温度に設定した加温庫に入れて真鍮化し、真鍮化した表面に低融点半田を乗せリフロー炉で加熱溶融して銅箔表面に半田層を形成する。
なお、上記は低融点半田を対象として記載したが、本発明表面処理銅箔は高融点半田との半田濡れ性にも優れるため、フラックスを使用することなく、錫−ビスマス−銀半田、錫−銀−銅半田、熱硬化型導電性ポリマー等の高温半田を対象とする半田処理にも有効であることは勿論である（後述する表１参照）。
【００３６】
［アルカリ処理によるめっき付着量の制御］
太陽電池セル相互を接続する銅箔は先ずプリント配線板に加工される。プリント配線板にはファインな回路が形成される。ファインな回路のプリント配線板を作成する方法の一つに銅箔表面にレジストを塗布し、回路パターンを焼き付け、エッチング後、レジストをアルカリ処理して除去する工程が含まれる。このアルカリ処理工程で銅箔表面に設けられているＺｎ層（真鍮層）、Ｉｎ層が溶解除去される。そのため、このアルカリ処理工程で除去されるＺｎの量、或いはＩｎの量を適正に補足することで、半田濡れ性に優れ、表面の変色が防止された表面処理銅箔とする必要がある。
【００３７】
アルカリ処理に用いる溶液の組成および処理条件の一例は下記のとおりである。本発明において、めっき処理によって目的の付着量のめっき層を形成した場合と、アルカリ処理によって目的の付着量のめっき層に調整した場合とでは、高融点半田、低融点半田共にその半田濡れ性、防錆力ともに有意な差は見られなかった。
【００３８】
［アルカリ処理液］
水酸化カリウム            ０．１０〜０．５０ｇ／ｄｍ３ 
水酸化ナトリウム          ０．１０〜０．５０ｇ／ｄｍ３
温度                      ２０〜４０℃
処理時間                  １０秒〜４０秒
【００３９】
次に、本発明の実施様態を実施例によりさらに詳細に説明するが、本発明はこれに限定されるものではない。
【実施例】
【００４０】
Ｎｏ．１〜９
銅箔（電解銅箔、電解銅合金箔又は圧延銅箔、圧延銅合金箔の未処理銅箔）に、前記の方法で０．０１３〜０．２５ｍｇ／ｄｍ２の付着量となるようにＺｎめっきを施した。Ｚｎ付着量を表１に示す。
【００４１】
Ｎｏ．１０〜１８
銅箔（電解銅箔、電解銅合金箔又は圧延銅箔、圧延銅合金箔の未処理銅箔）に、前記の方法で０．０１３〜０．２５ｍｇ／ｄｍ２の付着量となるようにＺｎめっきを施した後、前記Ｚｎ層と銅箔表面を真鍮化処理した。Ｚｎ付着量を表１に示す。
【００４２】
Ｎｏ．１９〜６８
銅箔（電解銅箔、電解銅合金箔又は圧延銅箔、圧延銅合金箔の未処理銅箔）に、前記の方法で０．０１０〜０.２５ｍｇ／ｄｍ２の付着量となるようにＺｎめっきを施した後、該Ｚｎ層と銅箔表面とが真鍮化するように真鍮化処理を行った。次いで、前記の方法で０．０１０〜０．０３０ｍｇ／ｄｍ２の付着量となるようにＩｎめっきを施した。Ｚｎ付着量、Ｉｎ付着量を表２に示す。
【００４３】
Ｎｏ．６９〜７４
銅箔（電解銅箔、電解銅合金箔又は圧延銅箔、圧延銅合金箔の未処理銅箔）に、前記の方法で０．３００ｍｇ／ｄｍ２の付着量となるようにＺｎめっきを施した後、前記の方法で０．０１０〜０．０３０ｍｇ／ｄｍ２の付着量となるようにＩｎめっきを施した。Ｉｎ付着量を表3に示す。
【比較例】
【００４４】
Ｎｏ．１
銅箔（電解銅箔または圧延銅箔）に、前記の方法で０．０１０ｍｇ／ｄｍ２の付着量となるようにＺｎめっきを施した。
Ｎｏ．２
銅箔（電解銅箔または圧延銅箔）に、前記の方法で０．０３０ｍｇ／ｄｍ２の付着量となるようにＺｎめっきを施した。
Ｎｏ．３
銅箔（電解銅箔または圧延銅箔）に、前記の方法で０．０１０ｍｇ／ｄｍ２の付着量となるようにＺｎめっきを施した後、該Ｚｎ層と銅箔表面とが真鍮化するように真鍮化処理を行った。
【００４５】
Ｎｏ．４
銅箔（電解銅箔または圧延銅箔）に、前記の方法で０．０３０ｍｇ／ｄｍ２の付着量となるようにＺｎめっきを施した後、該Ｚｎ層と銅箔表面とが真鍮化するように真鍮化処理を行った。
Ｎｏ．５〜１３
銅箔（電解銅箔または圧延銅箔）に、前記の方法で０．０１３〜０．２５０ｍｇ／ｄｍ２の付着量となるようにＺｎめっきを施した後、前記Ｚｎ層と銅箔表面とが真鍮化するように真鍮化処理を行った。次いで、前記の方法で０．０４０ｍｇ／ｄｍ２の付着量となるようにＩｎめっきを施した。Ｚｎ付着量を表４に示す。
【００４６】
実施例および比較例で得られた各種表面処理銅箔について、半田濡れ性、防錆力を評価するために以下の条件で測定し、その結果を表１〜４に示した。
【００４７】
[半田濡れ性]
実施例および比較例によって得られた銅箔の半田濡れ性を評価するために、従来公知の試験法である、濡れ広がり試験法を用いて測定を行った。
測定方法は、ホットプレート等の上に試験サンプルを置き、その上に重量の影響を無視できる程度の微量の半田を置いて、ホットプレートの熱によって溶融させた半田の形状を測定する方法である。
本発明においては、濡れ広がった後の高さｈと濡れる前の形状を球体とみなした場合の直径Dとの比から、次の式で濡れ広がり率S（％）を算出した。
S＝｛（D−ｈ）/D｝×１００（％）
半田濡れ性は高融点、低融点半田ともにSが４０％以下では半田濡れ性が悪く、４０％〜６０％では実用上問題無い半田濡れ性であり、７０％以上では非常に良好な半田濡れ性となる。
【００４８】
[防錆力]
実施例および比較例によって得られた銅箔の防錆力を評価するために、従来公知の試験法である恒温高湿試験によって、その酸化変色の度合いについて調査した。
温度条件は３０℃と５０℃の２条件とし、湿度は９０％以上として７日間、銅箔を静置した後に銅箔表面１０ｄｍ２の面積内に何個の酸化変色点が観察されるかを計測した。
評価は銅箔表面１０ｄｍ２の面積内において、酸化変色がなかった物を最も効果ありとして◎、酸化変色箇所が１〜５個観察されたものを効果ありとして○、酸化変色箇所が５〜１０個観察された物を使用状況によっては問題がない程度の効果と判断して△、１１個以上観察された物を効果なしとして×、とし、表１〜４にその結果を示した。
【００４９】
【表１】
2012158828.tif 000002
【００５０】
【表２】
2012158828.tif 000003
【００５１】
【表３】
2012158828.tif 000004
【００５２】
【表４】
2012158828.tif 000005
【００５３】
評価
実施例１〜９
表１から明らかなように実施例１、２はＺｎ付着量が最低限であるため、半田濡れ性、酸化変色度合いにやや難点が見られるが、使用状況によっては実用性に問題ない範囲であった。実施例３〜９の半田濡れ性は特に高温半田において良好であった。これは半田時にＺｎ層が高温となり、銅箔表面との間で真鍮化現象が早期に起こり、半田濡れ性が改善された結果であると推測される。酸化変色度合いはＺｎ層で銅箔表面が覆われるため良好であった。
【００５４】
実施例１０〜１８
表１から明らかなように、実施例１２〜１８は高融点半田、低融点半田との半田濡れ性は良く、また、酸化変色度合いも満足できるものであった。実施例１０、１１はＺｎ付着量が最低限であるため、半田濡れ性、酸化変色度合いにやや難点が見られるが、使用状況によっては実用性に問題ない範囲であった。
【００５５】
実施例１９〜２８
実施例１とほぼ同量のＺｎ付着量であるが、Ｚｎ層の上にＩｎ層が設けられているので半田濡れ性、酸化変色度合いにおいて満足する結果となっている。
特に実施例１９〜２３はＺｎの付着量が最低限を下回る量であったが、その上にＩｎ層が設けられているために酸化変色度合いが実施例１０と比較しても改良されている。
実施例２９〜６８
Ｚｎ層の上にＩｎ層が設けられているので半田濡れ性、酸化変色度合いにおいて満足する結果となっている。
実施例６９〜７４
Ｚｎ付着量が多く、真鍮化処理をしていないが、Ｚｎ層表面にＩｎ層が存在するために半田濡れ性、酸化変色度合いにおいて満足する結果となっている。
【００５６】
比較例
比較例１はＺｎの付着量が少ないため半田濡れ性、酸化変色度合いに難点があり、比較例２はＺｎ付着量を多くしたため、高温半田での接続時にも真鍮化が表面まで届かず、半田濡れ性に難点が生じた。
比較例３はＺｎの付着量が少ないため半田濡れ性、酸化変色度合いに難点があり、比較例４はＺｎ付着量を多くしたため、真鍮化が表面まで届かず、半田濡れ性にやや難点が生じた。
比較例５〜１３はＩｎの付着量を増やしたが、実施例６４〜６８と効果に差がなく、高価なＩｎの消費長を増やすだけで、得策ではなかった。
【００５７】
銅箔はその出荷時点で箔表面の酸化変色を防止するために表面に安全性を考慮して比較的厚くＺｎ層を設け、あるいはＺｎ層の上にＣｒ層を施している。しかし、これらＺｎ層上に、あるいはＣｒ層上に錫−ビスマス半田を載せようとすると、いずれの表面処理層においても半田濡れ性が悪く、特に太陽電池相互の接続には良好に接着させることが困難で不的であった。これに対し、本発明の表面処理銅箔は、Ｚｎを酸化変色がないぎりぎりの付着量で、かつＺｎ層と銅箔表面とで真鍮化する量の付着量でＺｎ層を設けているために、半田濡れ性に優れた表面処理銅箔である。
【００５８】
また、太陽電池セル相互を接続する（半田付けする）際に銅箔表面をアルカリ処理により洗浄することがある。このような時には上述した回路形成時のアルカリ処理によるＺｎ消費量を予め考慮し、Ｚｎの消費される量に見合うＺｎ付着量を付着する対策で対処することができる。
【００５９】
本発明は特に太陽電池相互を接続する表面処理銅箔として半田濡れ性の改善に加えて、防錆力を完全に発揮する表面処理銅箔を提供することができる。